СЫРЬЕВАЯ СМЕСЬ ДЛЯ ПОЛУЧЕНИЯ ИСКУССТВЕННОГО КАМНЯ
CRUDE MIXTURE FOR MAKING ARTIFICIAL STONE

Изобретение касается получения искусственных камней и минералов.
Известна сырьевая смесь для получения искусственного камня, включающая, вес.ч: горный хрусталь 22,5; стекло 48; сурик 22,5; бура 12; селитра 2,5; углекислый кобальт [1].
Задача изобретения состоит в получении искусственного бесцветного топаза.
Технический результат достигается тем, что сырьевая смесь для получения искусственного бесцветного топаза, включающая стекло и углекислый кобальт, в качестве стекла содержит стекло колб ламп накаливания, хрустальное стекло, полубелое тарное стекло и дополнительно диоксид церия при следующем соотношении компонентов, мас.%: хрустальное стекло 60-70; полубелое тарное стекло 5-7; углекислый кобальт 0,001-0,005; диоксид церия 0,001-0,005; стекло колб ламп накаливания - остальное.
Для получения искусственного бесцветного топаза могут быть использованы составы сырьевой смеси, приведенные в таблице.
Таблица
Компоненты
Содержание, мас.% в составах:
1
2
3
4
Хрустальное стекло
60
65
70
Полубелое тарное стекло
5
7
5
Углекислый кобальт
0,001
0,003
0,005
Диоксид церия
0,005
0,003
0,001
Стекло колб ламп накаливания
остальное
остальное
остальное
2
2
3
2
3
2
2
3
Для приготовления сырьевой смеси используют хрустальное стекло, характеризующееся следующим химическим составом, мас.%: SiO 61,5-63,0; ВО 1,0; АlO 0,5; CaO 0,5-1,0; ZnO 1,0; KО 14,5-16,5; NaO 2,0; РbО 18,0; SO 0,5.
2
2
3
2
3
2
2
3
Используют полубелое тарное стекло, характеризующееся следующим химическим составом, мас.%: SiO 71,75-73,2; АlО 2,1-3,7; FеО 0,1-0,35; CaO 9,4-10,0, KО 0,75; NaO 13,5-14,5; SO 0,2.
2
2
2
Используют стекло колб ламп накаливания, характеризующееся следующим химическим составом, мас.%: SiO 71,9; MgO 3,5; CaO 5,5; BaO 2,0; KO 1,0; NaO 16,1.
Хрустальное стекло, полубелое тарное стекло, стекло колб ламп накаливания промывают от загрязнений и измельчают по отдельности до порошкообразного состояния с последующим просеиванием через сетку 014. Стекла дозируют в требуемых количествах, добавляют углекислый кобальт, диоксид церия и смешивают. Полученную смесь сплавляют в тигле в интервале температур 1350-1450°С. Расплав отливают в металлические формы, не допуская образования пузырьков. Полученные отливки отжигают, после чего шлифуют, полируют, подвергают огранке. Полученные искусственные камни по внешнему виду напоминают бесцветные топазы.
Источники информации
1. Бродерсен Г.Г. Справочник кустаря. - М.: Глагол, 1992. - С.54.